FR 2979269 A1 20130301 FR 1157493 A 20110824 PROCEDE DE FABRICATION D'UNE PIECE COMPRENANT DE L'ALUMINIUM La présente invention concerne un procédé de fabrication de pièces fonctionnelles comprenant de l'aluminium, en particulier un procédé de fabrication rapide de pièces fonctionnelles composites comprenant de l'aluminium. Elle a également pour objet les pièces obtenues à l'aide du procédé. Il est connu, pour obtenir des pièces fonctionnelles rigides présentant un aspect métallique d'aluminium moulé, de soumettre un mélange de poudres d'aluminium cristallin et d'une matrice de polyamide à un procédé de frittage sélectif par laser. De telles pièces sont par exemples commercialisées sous la dénomination DuraForm® AF par la société 3D SYSTEMS ou encore sous la dénomination ALUMIDE® par la société EOS. Lorsque le mélange est fritté sous l'action du laser, les pièces ont l'inconvénient de présenter un taux de porosité élevé, et donc de ne pas être étanches sous pression. Il est ainsi nécessaire, si l'on veut obtenir une étanchéité satisfaisante, de recouvrir le matériau d'une couche de revêtement étanche, typiquement d'une couche de résine, ce qui rend le procédé de fabrication des pièces plus long et plus complexe. Pour remédier à ces inconvénients, il a été proposé dans le document FR 2 950 826 un procédé qui comprend une étape de frittage sélectif par laser d'un mélange comprenant une poudre de polymère et une poudre d'un alliage 25 d'aluminium quasi-cristallin. L'invention vise à améliorer les propriétés de dureté et de résistance à l'usure des pièces fonctionnelles obtenues par ce procédé, et à rendre ces pièces moins fragiles. L'invention propose ainsi un procédé permettant d'obtenir rapidement 30 des pièces fonctionnelles de forme complexe présentant un aspect métallique et qui possèdent une très bonne étanchéité, lesdites pièces présentant en outre une fragilité réduite et de très bonnes propriétés de dureté et de résistance à l'usure. La présente invention a ainsi pour objet un procédé de fabrication d'une pièce comprenant de l'aluminium. Le procédé selon l'invention comprend une étape de frittage sélectif par laser d'un mélange comprenant : - une poudre de polymère, - une poudre d'un alliage d'aluminium quasi-cristallin, et - une poudre d'un composé de renfort formant un angle de contact avec une goutte de polymère posée à sa surface inférieur à 90° et présentant une conductivité thermique à 20 °C inférieure à 100 W/m.K, la somme du poids de l'alliage et du poids du composé de renfort n'excédant pas 80 % du poids total du mélange. Le poids de l'alliage est de préférence inférieur ou égal à 50 % de la somme du poids de l'alliage et du poids du composé de renfort. La quantité de poudre du composé de renfort est ainsi choisie de manière à ce que la fraction volumique du composé de renfort, après l'étape de frittage, n'excède pas 30 % du volume total de la pièce. L'angle de contact est inférieur à 90°, et de préférence inférieur à 40°. La conductivité thermique à 20 °C du composé de renfort est inférieure à 100 W/m.K, et de préférence inférieure à 60 W/m.K. Le frittage sélectif par laser, également appelé Selective Laser Sintering (SLS) en langue anglaise, est un procédé permettant la mise en forme d'une pièce par apports successifs de matière sous forme de poudres. Ce procédé utilise un laser pour transformer un matériau sous forme de poudres, comprenant un mélange de poudres métalliques et de poudre de 25 polymère, en un objet solide par frittage sélectif sans pression extérieure. Il est connu que le frittage sélectif par laser permet de réaliser des pièces sans contrainte de forme, avec une grande précision (±0.2 mm), mais avec un taux de porosité important. Lorsque le procédé est mis en oeuvre à partir d'un mélange de poudres 30 comprenant une teneur limitée en alliage d'aluminium quasi-cristallin, la pièce obtenue présente un très faible taux de porosité, et donc une étanchéité plus élevée que lorsque le procédé est mis en oeuvre à partir de poudre d'aluminium cristallin. En utilisant un alliage d'aluminium quasi-cristallin, la pièce obtenue présente des propriétés mécaniques, notamment d'usure, de frottement et de dureté, améliorées. La demanderesse a en outre découvert de manière surprenante qu'en ajoutant un composé présentant les propriétés décrites ci-dessus d'angle de 5 contact et de conductivité thermique, la pièce obtenue conservait les propriétés d'étanchéité des pièces obtenues par le procédé du document FR 2 950 826 tout en présentant une fragilité moindre et une dureté et une résistance à l'usure améliorées. En outre, l'amélioration des propriétés est obtenue avec une fraction volumique de poudres d'alliage d'aluminium quasi-10 cristallin et de composé de renfort inférieure à celle nécessaire lorsque la poudre d'alliage d'aluminium quasi-cristallin est utilisée seule. L'angle de contact peut être mesuré par toute technique connue de l'homme du métier, et notamment par le procédé dit « de la goutte posée ». Cette méthode consiste à poser une goutte de liquide d'environ 0,4 pL 15 sur la surface du matériau à étudier et à mesurer l'angle de contact 0 entre le liquide et le solide. Cet angle correspond à l'angle entre la tangente à la goutte au point de contact et la surface du matériau (voir la figure 1). D'une façon générale, la forme d'une goutte à la surface d'un solide est régie par trois paramètres : 20 - l'énergie interfaciale solide/liquide (ysi) - l'énergie interfaciale solide/vapeur (y') - l'énergie interfaciale liquide/vapeur (\t'y) Ces trois grandeurs sont reliées à l'angle de contact 0 par la loi d'Young (fig. 1) : 25 Y sv = Ysl + Ylv - CO s 0 Dans cette relation, les énergies interfaciales y', ys, et yb, sont exprimées en mirn-2 et l'angle de contact en degrés. À lui seul, l'angle de contact 0 donne une indication sur la mouillabilité 30 du matériau. En effet, la mesure de 0 permet de déduire le caractère non-mouillant (grand angle, faible énergie interfaciale) ou mouillant (petit angle, grande énergie interfaciale) de la surface. Plus cet angle est faible, plus le liquide mouillera la surface. Inversement, le non mouillage complet sera obtenu avec un angle de 180° (soit une sphère de liquide en contact avec le substrat). Le protocole utilisé pour préparer la surface des échantillons avant d'effectuer les mesures de l'angle de contact est illustré à la figure 2. La surface des échantillons A est polie à l'eau avec du papier abrasif SiC jusqu'au grade 4000 (correspondant à une taille moyenne des grains inférieure à 8 dam). Les échantillons A sont ensuite nettoyés dans un bac à ultrasons puis rincés au méthanol et séchés avec un séchoir électrique. Avant et après chaque série de mesures, ils sont essuyés avec un papier optique puis laissés à l'air libre. Pour éviter de polluer les échantillons A avec les mains, ils sont manipulés à l'aide d'une pince métallique. Les mesures sont réalisées par exemple à l'aide d'un appareil commercialisé sous la dénomination Digidrop Contact Angle Meter par la société GBX Scientific Instrument, et qui est situé dans une salle climatisée. Cet appareil est équipé d'une source lumineuse B, d'une seringue C commandée manuellement pour former la goutte à déposer, d'un porte échantillon dont le déplacement (horizontal et vertical) se fait également de façon manuelle et d'une caméra vidéo D permettant d'obtenir l'image de l'ensemble goutte-seringue-échantillon sur un écran d'un ordinateur E. Avant les mesures, une mise au point est faite avec la caméra D à l'endroit où une goutte F va être déposée. La mesure de l'angle 8 est faite en mode automatique via une analyse dynamique de l'image. Le mélange de poudres peut être constitué de poudre de polymère, de poudre d'alliage d'aluminium quasi-cristallin et de poudre de composé de renfort. Le mélange peut aussi comprendre des adjuvants. On peut par exemple réaliser un traitement de fonctionnalisation de surface des particules 30 avec de l'aminosilane afin d'améliorer l'adhérence entre la matrice de polymère et l'alliage et/ou le composé de renfort. Le composé de renfort peut être choisi parmi les céramiques et les alliages métalliques. Dans le cas où le composé de renfort est une céramique, celui-ci peut être choisi parmi les borures, les carbures, les oxydes, les nitrures et leurs mélanges. Dans le cas où le composé de renfort est un alliage métallique, celui-ci peut être choisi parmi les aciers inoxydables (à base de fer), les alliages de titane (à base de titane), les bronzes (à base de cuivre), les superalliages (notamment à base de nickel, cobalt ou fer) et leurs mélanges. Le terme « à base de » signifie « comprenant plus de 50% en poids de ». Le composé de renfort peut être tout particulièrement choisi parmi B4C (carbure de Bore), WC/Co (carbure de tungstène/cobalt), TiB2 (diborure de titane), TiO2 (dioxyde de titane), les composés à base de A1203 (par exemple alumine, rubis, saphir), les composés à base de SiO2 (par exemple silice, quartz, verre), ZrO2 (la zircone), BN (nitrure de bore), Si3N4 (nitrure de silicium), les aciers inoxydables (par exemple Fe72Cr18Ni10 ; Fe7oCr25A15), les alliages titane/aluminium/vanadium (par exemple de type TA6V (comme Ti90A16V4)), les alliages à base de cuivre (par exemple Bronze Cu94Sn6 ou Cu89Sn11 ; CussNi45), les superalliages à base de nickel, de cobalt ou de fer, comme par exemple les alliages commercialisés sous la dénomination Inconel® par la société Special Metals Corporation. Le composé de renfort peut également être un mélange de ces différents composés. La pièce obtenue par le procédé de l'invention est un matériau composite comprenant notamment une matrice de polymère, un alliage métallique complexe éventuellement multi-phasé, et un composé de renfort. L'alliage d'aluminium quasi-cristallin peut être un alliage métallique 25 complexe comprenant un pourcentage atomique d'aluminium supérieur à 50 %. Le procédé de l'invention est mis en oeuvre à partir d'une poudre d'un alliage d'aluminium quasi-cristallin. Dans le présent texte, "alliage quasi-cristallin" désigne un alliage qui comprend une ou plusieurs phases quasi- 30 cristallines qui sont soit des phases quasi-cristallines au sens strict, soit des phases approximantes. Les phases quasi-cristallines au sens strict sont des phases présentant des symétries de rotation normalement incompatibles avec la symétrie de translation, c'est-à-dire des symétries d'axe de rotation d'ordre , 8, 10 ou 12, ces symétries étant révélées par les techniques de diffraction. A titre d'exemple, on peut citer la phase icosaédrique de groupe ponctuel m35 et la phase décagonale de groupe ponctuel 10/mmm. Les phases approximantes ou composés approximants sont des 5 cristaux vrais dans la mesure où leur structure cristallographique reste compatible avec la symétrie de translation, mais qui présentent, dans le cliché de diffraction d'électrons, des figures de diffraction dont la symétrie est proche d'une symétrie d'ordre 5, 8, 10 ou 12. Ce sont des phases caractérisées par une maille élémentaire contenant plusieurs dizaines, voir plusieurs centaines 10 d'atomes, et dont l'ordre local présente des arrangements de symétrie presque icosaédrique ou décagonale similaire aux phases quasi-cristallines parentes. Parmi ces phases, on peut citer à titre d'exemple la phase orthorhombique 01, caractéristique d'un alliage ayant la composition atomique 15 A165Cu2oFe1oCr5, dont les paramètres de maille en nm sont : ao(1) = 2,366, b0(1) = 1,267, c0(1) = 3,252. Cette phase orthorhombique 01 est dite approximante de la phase décagonale. La nature des deux phases peut être identifiée par microscopie électronique en transmission. On peut également citer la phase rhomboédrique de paramètres 20 aR = 3,208 nm, a = 36°, présente dans les alliages de composition atomique voisine de A164Cu24Fe12. Cette phase est une phase approximante de la phase icosaédrique. On peut aussi citer des phases 02 et 03 orthorhombiques de paramètres respectifs en nm a0(2) = 3,83 ; b0(2) = 0,41 ; c0(2) = 5,26 ainsi que 25 a0(3) = 3,25 ; bo(3) = 0,41 ; c0(3) = 9,8, présentes dans un alliage de composition atomique A163Cu17,5Co17,5Si2 ou encore la phase orthorhombique 04 de paramètres en nm a0(4) = 1,46 ; b0(4) = 1,23 ; c0(4) = 1,24, qui se forme dans l'alliage dont la composition atomique est A163Cu8Fe12Cr17. On peut encore citer une phase C, de structure cubique, très souvent 30 observée en coexistence avec les phases approximantes ou quasi-cristallines vraies. Cette phase, qui se forme dans certains alliages Al-Cu-Fe et Al-Cu-Fe-Cr, consiste en une surstructure, par effet d'ordre chimique des éléments d'alliage par rapport aux sites d'aluminium, d'une phase de structure type Cs-Cl et de paramètre de réseau al = 0,297 nm. Un diagramme de diffraction de cette phase cubique a été publié pour un échantillon de phase cubique pure et de composition atomique A165Cu2oFe15 en nombre d'atomes. On peut aussi citer une phase H de structure hexagonale qui dérive directement de la phase C comme le démontrent les relations d'épitaxie observées par microscopie électronique entre cristaux des phases C et H et les relations simples qui relient les paramètres des réseaux cristallins, à savoir aH = 3../L1Ni (à 4,5 % près) et cH = IN/L1/2 (à 2,5 % près). Cette phase est isotype d'une phase hexagonale, notée 4AIMn, découverte dans des alliages Al-Mn contenant 40% en poids de Mn. La phase cubique, ses surstructures et les phases qui en dérivent, constituent une classe de phases approximantes des phases quasi-cristallines de compositions voisines. Les alliages quasi-cristallins du système Al-Cu-Fe et du système Al-Fe-Co-Cr sont particulièrement appropriés pour la mise en oeuvre du procédé de la présente invention. On peut citer en particulier les alliages qui ont l'une des compositions atomiques suivantes : A162Cu25,5Fe12,5, A159Cu25,5Fe12,5B3, A171Cu9,7Fe8,7Crio,6, et A171,3Fe84Co12,8Cr7,8. Ces alliages sont commercialisés par la société Saint-Gobain. En particulier, l'alliage A159Cu25,5Fe12,4B3 est commercialisé sous la dénomination Cristome Fl, l'alliage A171Cu9,7Fe8,7Cr1o,6 est commercialisé sous la dénomination Cristome Al, et l'alliage A171,3Fe8,1Co12,8Cr7,8 est commercialisé sous la dénomination Cristome BT1. Ces alliages complexes ont pour avantage de posséder des propriétés tribologiques (frottement et usure), de surface (faible énergie de surface), mécaniques (dureté, limite d'élasticité et module d'Young), de conductivité thermique et électriques (résistivité élevée), différentes de celles des alliages d'aluminium cristallins. Le polymère peut être par exemple choisi parmi les polymères 30 organiques thermoplastiques tels que les polyamides (par exemple de type Nylon 6, Nylon 11, Nylon 12), les copolymères d'amide (par exemple le nylon 6-12), les polyacétates, les polyéthylènes, ainsi que le polyétheréthercétone, désigné par le sigle PEEK (PolyEtherEtherKetone en langue anglaise). Les polymères préférés sont les polyamides et le polyétheréthercétone. Pour une meilleure obtention de l'aspect métallique, le mélange peut 5 contenir de 1 à 30 % en poids d'alliage d'aluminium quasi-cristallin, plus particulièrement de 10 à 20 Wo. La fraction volumique de l'alliage d'aluminium quasi-cristallin pourra facilement être calculée par l'homme du métier à partir de la masse et de la masse volumique des différents constituants du mélange. 10 Le mélange peut contenir de 20 à 98 % en poids de polymère, plus particulièrement de 35 à 70 Wo. Pour obtenir de meilleures propriétés mécaniques, le mélange peut contenir de 1 à 50 % en poids de composé de renfort, plus particulièrement de 10 à 45%. 15 Dans le mélange de poudres utilisé pour la mise en oeuvre du procédé, les particules d'alliages ont de préférence une granulométrie moyenne inférieure à 120 pm, plus particulièrement comprise entre 10 et 75 pm, et les particules de polymère ont de préférence une granulométrie moyenne comprise entre 1 et 90 pm, plus particulièrement entre 40 et 75 pm. 20 Les particules de composé de renfort ont de préférence une granulométrie moyenne inférieure à 125 pm, plus particulièrement inférieure à 90 pm, et encore plus particulièrement comprise entre 10 et 75 pm. Les particules d'alliage d'aluminium quasi-cristallin et de composé de renfort peuvent plus généralement avoir une granulométrie moyenne comprise 25 entre 1 et 120 pm, et les particules de polymère peuvent avoir une granulométrie moyenne comprise entre 1 et 120 pm. Le frittage sélectif par laser est de préférence assisté par ordinateur. Dans un mode de réalisation particulier, le mélange de poudres est chauffé jusqu'à une température inférieure de quelques degrés Celsius à la 30 température de fusion du polymère, par exemple jusqu'à une température inférieure de 1 à 10 °C à la température de fusion du polymère. L'énergie nécessaire à la fusion est ensuite apportée par le laser. L'invention a également pour objet une pièce comprenant de l'aluminium obtenue par un procédé décrit ci-dessus. Les pièces obtenues peuvent présenter un taux de porosité volumique inférieur à 5 %, et notamment inférieur à 3 %, et plus particulièrement inférieur à 1 Wo. De manière équivalente, la densité apparente égale au rapport masse/volume de la pièce peut être supérieure ou égale à 95 % de la densité théorique de la pièce, et notamment supérieure ou égale à 97 % de la densité théorique de la pièce, et plus particulièrement supérieure ou égale à 99 % de la densité théorique de la pièce. Le procédé de l'invention est particulièrement utile pour la fabrication rapide de pièces légères de densité apparente comprise entre 1 et 3 g/cm3 et sans contrainte de forme. Le frittage sélectif par laser permet une élaboration aisée et non toxique de pièces qui ont la forme complexe souhaitée. L'utilisation d'un alliage d'aluminium quasi-cristallin et d'un composé de renfort permet l'élaboration de pièces présentant une étanchéité supérieure à celle des pièces obtenues avec de l'aluminium cristallin. Les pièces obtenues présentent en outre des propriétés mécaniques remarquables, et notamment des propriétés d'usure, de frottement et de dureté qui sont meilleures que celles des pièces obtenues avec de l'aluminium 20 cristallin. D'autres caractéristiques et avantages de la présente invention apparaîtront plus clairement à la lecture des exemples suivants, auxquels elle n'est cependant pas limitée, la description étant faite en référence aux dessins annexés sur lesquels : 25 - les figures 1 et 2, déjà décrites, sont utiles à la compréhension de l'invention, et - la figure 3 illustre schématiquement un dispositif permettant de mettre en oeuvre le procédé selon l'invention. 30 Exemple 1 : alliage d'aluminium quasi-cristallin seul Préparation de la poudre On a préparé une poudre composite comprenant au moins deux natures de poudre différentes (polymère et alliage métallique complexe). Chaque nuance de poudre est pesée avec précision de sorte à obtenir une fraction volumique d'alliage métallique complexe dans la pièce composite finale de 30 %. Les poudres sont de préférence mélangées de façon homogène à l'aide d'un turbulat, ce qui permettra d'obtenir des pièces présentant des propriétés mécaniques et d'étanchéité homogènes. Environ dix à quinze minutes sont nécessaires pour mélanger 20 kg de poudres. Fabrication des pièces en matériau composite On a préparé plusieurs pièces composites en soumettant à un frittage sélectif par laser le mélange de poudres constitué par 65 % en poids d'une poudre d'un alliage AICuFeB ayant une granulométrie comprise entre 10 et 75 pm et 35 % en poids d'une poudre de polyamide qui est une poudre de Nylon 12 ayant une granulométrie moyenne de 60 pm. L'alliage AICuFeB est un alliage quasi-cristallin de composition atomique nominale A159Cu25,5Fe12,5B3, commercialisé sous la dénomination Cristome F1 par la société Saint-Gobain. Cet alliage est constitué de la phase de structure complexe (icosaédrique i) isostructurale à la phase i-A162Cu25,5Fe12,5 et d'une phase cubique isostructurale à la phase 13-A150(CuFe)50. Le frittage sélectif par laser peut être mis en oeuvre à l'aide d'un dispositif 1 tel qu'illustré à la figure 3. Le dispositif 1 de frittage sélectif par laser comprend un réservoir 2 30 d'alimentation de poudre dans lequel est placé le mélange, un rouleau 3 d'apport et de répartition de poudre, ainsi qu'un laser 4. Le laser 4 est par exemple un laser CO2 de puissance 35 W. Le faisceau laser est dirigé via un miroir 5 vers la zone de poudre que l'on souhaite fritter, sous une atmosphère de préférence neutre, par exemple sous atmosphère d'azote. Le procédé utilise une plate-forme de fabrication chauffée à une température proche de la température de fusion du polymère. Le laser trace la 5 forme couche par couche et fournit localement, à chaque strate successive du mélange initial de poudres, l'énergie thermique suffisante pour amener le polymère à une température entraînant sa fusion. Les poudres non frittées assurent naturellement le support des couches suivantes. La plate-forme de travail mobile descend de l'épaisseur d'une couche, le déplacement de la pièce 10 verticale étant assuré par un piston 6. Une nouvelle couche de poudre est ensuite étalée par le rouleau 3 et le cycle recommence pour construire la pièce couche par couche de bas en haut. A la place du rouleau 3, on pourrait également utiliser un autre système mécanique comme par exemple un racleur. 15 Propriétés des pièces obtenues Les pièces obtenues après frittage présentent un retrait homogène de 2 ± 0,2 % selon les axes horizontaux x et y, et de 1,3 ± 0,2 % selon l'axe 20 vertical z. La densité apparente mesurée par le rapport masse/volume de la pièce est toujours supérieure ou égale à 99 % de la densité théorique, ce qui implique un taux de porosité volumique inférieur à 1 Wo. Les pièces obtenues sont étanches sous une pression minimale de 8 bars, de la température ambiante jusqu'à 100 °C. Le gain en volume d'usure apporté par rapport à la 25 matrice de polyamide renforcée par de l'aluminium cristallin est d'environ 70 Wo. Le coefficient de frottement mesuré à l'aide d'un tribomètre de type pion sur disque (charge 10N, vitesse de glissement 16cm/s, diamètre de l'empreinte 1cm) montre un gain de l'ordre de 30 Wo. La dureté Shore D moyenne est de 79±1. 30 Exemple 2 : aluminium seul On a reproduit le mode opératoire de l'exemple 1, mais en utilisant un 5 mélange de poudres constitué par 52 % en poids d'une poudre d'alliage d'aluminium cristallin (aluminium de série 1000) et 48 % en poids d'une poudre de polyamide qui est une poudre de Nylon 12. Les pièces obtenues après frittage présentent un retrait homogène de 2 ± 0,2 % selon les axes x et y et de 1,3 ± 0,2 % selon l'axe z. La densité 10 mesurée est toujours inférieure ou égale à 80 % de la densité théorique, ce qui implique un taux de porosité volumique supérieur à 20 Wo. Les pièces ne sont pas étanches sans imprégnation de résine en surface. Les propriétés tribologiques d'abrasion-usure et de frottement sont médiocres. La dureté Shore D moyenne est de 72±2. 15 Exemple 3: composition utilisée dans le procédé selon l'invention, avec AICuFeB et un composé de renfort On a reproduit le mode opératoire de l'exemple 1, mais en utilisant un 20 mélange de poudres constitué de poudre de AICuFeB et de poudre de TiO2. Chaque nuance de poudre est pesée avec précision de sorte à obtenir une fraction volumique d'alliage métallique complexe de 5 % et une fraction volumique de TiO2 de 15 % dans la pièce composite finale. Le mélange de poudres est constitué par 30 % en poids d'une poudre de l'alliage AICuFeB de 25 l'exemple 1 et 70 % en poids de TiO2. Ce premier mélange de poudres est ensuite ajouté puis mélangé à une poudre de polyamide qui est une poudre de Nylon 12, le premier mélange de poudres représentant 50 % en poids du mélange total. Les pièces obtenues après frittage présentent un retrait homogène de 30 2 ± 0,2 % selon les axes x et y et de 1,3 ± 0,2 % selon les axes z. La densité mesurée est toujours supérieure ou égale à 98 % de la densité théorique, ce qui implique un taux de porosité volumique inférieur à 2 Wo. Les pièces obtenues sont étanches et d'aspect métallique. Elles sont moins fragiles et leurs propriétés d'usure et de dureté sont améliorées par rapport à celles des pièces des exemples 1 et 2. Exemple 4: composition utilisée dans le procédé selon 5 l'invention, avec AICuFeCr et un composé de renfort On a reproduit le mode opératoire de l'exemple 1, mais en utilisant un mélange de poudres constitué de poudre de AICuFeCr et de poudre de TiO2. Chaque nuance de poudre est pesée avec précision de sorte à obtenir une 10 fraction volumique d'alliage métallique complexe de 2,5 % et une fraction volumique de TiO2 de 12,5 % dans la pièce composite finale. Le mélange de poudres est constitué par 16,5 % en poids d'une poudre de l'alliage AICuFeCr et 83,5 % en poids de TiO2. Ce premier mélange de poudres est ensuite ajouté puis mélangé à une poudre de polyamide qui est une poudre de Nylon 12, le 15 premier mélange de poudres représentant 41 % en poids du mélange total. L'alliage AICuFeCr est un alliage métallique complexe de composition atomique nominale Al71Cu9Fe1oCr10. Cet alliage est constitué de la phase approximante orthorhombique 01-A165Cu2oFe1oCr5 et d'une phase quadratique isostructurale à la phase co-Al CH Fe 7020. -10. 20 Les pièces obtenues après frittage présentent un retrait homogène de 2 ± 0,2 % selon les axes x et y et de 1,3 ± 0,2 % selon l'axe z. La densité mesurée est toujours supérieure ou égale à 98 % de la densité théorique, ce qui implique un taux de porosité volumique inférieur à 2 Wo. Les pièces obtenues sont étanches et d'aspect métallique. Les propriétés d'usure et de 25 dureté sont améliorées par rapport à celles des pièces des exemples 1 et 2. Exemple 5 : AICuFeCr et un composé de renfort de conductivité thermique supérieure à 100 W/m.K 30 On a reproduit le mode opératoire de l'exemple 1, mais en utilisant un mélange de poudres constitué de poudre AICuFeCr et de poudre d'alliage d'aluminium de l'exemple 2. Chaque nuance de poudre est pesée avec précision de sorte à obtenir une fraction volumique d'alliage métallique complexe de 2,5 % et une fraction volumique d'aluminium cristallin de 12,5 % dans la pièce composite finale. Le mélange de poudres est constitué par 22,7 % en poids d'une poudre de l'alliage AICuFeCr et 77,3 % en poids d'aluminium. Ce premier mélange de poudres est ensuite ajouté puis mélangé à une poudre de polyamide qui est une poudre de Nylon 12, le premier mélange de poudres représentant 34 % en poids du mélange total. Les pièces obtenues après frittage présentent un retrait homogène de 2 ± 0,2% selon les axes x et y et de 1,3 ± 0,2 % selon l'axe z. Les pièces sont d'aspect métallique mais ne sont pas étanches sans imprégnation de résine en 10 surface. Les propriétés tribologiques d'abrasion-usure sont médiocres. REVENDICATIONS1. Procédé de fabrication d'une pièce comprenant de l'aluminium, caractérisé en ce qu'il comprend une étape de frittage sélectif par laser d'un mélange comprenant : - une poudre de polymère, - une poudre d'un alliage d'aluminium quasi-cristallin, et - une poudre d'un composé de renfort formant un angle de contact avec une goutte de polymère posée à sa surface inférieur à 90° et présentant une conductivité thermique à 20 °C inférieure à 100 W/m.K, la somme du poids de l'alliage et du poids du composé de renfort n'excédant pas 80 % du poids total du mélange. 2. Procédé selon la revendication 1, caractérisé en ce que le composé de renfort est choisi parmi les céramiques et les alliages métalliques. 3. Procédé selon la revendication 2, caractérisé en ce que le composé de renfort est une céramique choisie parmi les borures, les carbures, les oxydes, les nitrures et leurs mélanges. 4. Procédé selon la revendication 2, caractérisé en ce que le composé de renfort est un alliage métallique choisi parmi les aciers inoxydables, les alliages de titane, les bronzes, les superalliages et leurs mélanges. 5. Procédé selon la revendication 1 ou 2, caractérisé en ce que le composé de renfort est choisi parmi B4C, WC/Co, TiB2, Ti02, les composés à base de A1203, les composés à base de Si02, Zr02, BN, Si3N4, Fe72Cr18Ni10, Fe7oCr25A15, les alliages titane/aluminium/vanadium, les alliages à base de cuivre, et les superalliages à base de nickel, de cobalt ou de fer. 6. Procédé selon l'une des revendications 1 à 5, caractérisé en ce que l'alliage d'aluminium quasi-cristallin est un alliage métallique complexe comprenant un pourcentage atomique d'aluminium supérieur à 50 Wo. 7. Procédé selon la revendication 6, caractérisé en ce que l'alliage d'aluminium quasi-cristallin est choisi parmi A162Cu25,5Fei2,5, A159Cu25,5Fei2,5B3, Al7iCu9,7Fe8,7Crio,6 et A171,3Fe8,1Co12,8Cr7,8. 8. Procédé selon l'une des revendications 1 à 7, caractérisé en ce que le polymère est un polymère organique thermoplastique choisi parmi les polyamides, les copolymères d'amide, les polyacétates, les polyéthylènes, le polyétheréthercétone. 9. Procédé selon l'une des revendications 1 à 8, caractérisé en ce que le mélange contient de 1 à 30 % en poids d'alliage d'aluminium quasi-cris- tallin. 10.Procédé selon l'une des revendications 1 à 9, caractérisé en ce que le mélange contient de 20 à 98 % en poids de polymère. 11.Procédé selon l'une des revendications 1 à 10, caractérisé en ce que le mélange contient de 1 à 50 % en poids de composé de renfort. 12.Procédé selon l'une des revendications 1 à 11, caractérisé en ce que les particules d'alliage d'aluminium quasi-cristallin et de composé de renfort ont une granulométrie moyenne comprise entre 1 et 120 dam, et les particules de polymère ont une granulométrie moyenne comprise entre 1 et 120 pm. 13.Procédé selon l'une des revendications 1 à 12, caractérisé en ce que le mélange de poudres est chauffé jusqu'à une température inférieure de 1 à 10 °C à la température de fusion du polymère, puis en ce que l'énergie nécessaire à la fusion est apportée par le laser. 14.Pièce comprenant de l'aluminium, caractérisée en ce qu'elle est obtenue par un procédé selon l'une des revendications 1 à 13.